Brevet FR3083004A1 — publié le 20191227

DISPOSITIF TRANSDUCTEUR PIEZOELECTRIQUE ET PROCEDE DE REALISATION D'UN TEL DISPOSITIF DESCRIPTION DOMAINE TECHNIQUE ET ART ANTÉRIEUR L'invention porte sur un dispositif transducteur piézoélectrique à matériau piézoélectrique de structure cristalline pérovskite, notamment de type MEMS (microsystème électromécanique) et/ou NEMS (nanosystème électromécanique), ainsi que sur un procédé de réalisation d'un tel dispositif. L'invention s'applique avantageusement à la réalisation de dispositifs transducteurs piézoélectriques correspondant à des actionneurs, des capteurs ou encore des dispositifs de récupération d'énergie vibratoire. L'invention peut s'appliquer également à des capteurs pyroélectriques (le matériau pyroélectrique étant aussi piézoélectrique). Lors de la réalisation d'un dispositif transducteur à matériau piézoélectrique de structure cristalline pérovskite, le matériau piézoélectrique est déposé sur un substrat de silicium à partir duquel une membrane de silicium est réalisée, ou directement sur une membrane de silicium ou de nitrure de silicium disposée sur un substrat. Pour mettre en oeuvre correctement ce dépôt, la présence d'une couche de Si02 entre le matériau piézoélectrique et le silicium ou le nitrure de silicium est nécessaire afin d'éviter des décollements pouvant survenir à l'interface entre le matériau piézoélectrique et le silicium ou le nitrure de silicium suite au recuit de cristallisation du matériau piézoélectrique qui est mis en oeuvre à haute température (par exemple à environ 700°C). Cela est particulièrement critique lorsque le matériau piézoélectrique, correspondant par exemple à du PZT (Pb(Zrx,Tii_x)03), est déposé par un procédé sol-gel. En outre, la couche de Si02 joue le rôle de barrière de diffusion pour le plomb provenant du PZT et qui est diffusé lors du recuit du PZT. La couche de 5i02 présente entre le matériau piézoélectrique et le silicium ou le nitrure de silicium n'est toutefois pas toujours souhaitable. Par exemple, cette couche de Si02 peut être contraignante en raison de la contrainte compressive 2 qu'elle apporte au sein de l'empilement de matériaux du dispositif transducteur piézoélectrique. Un autre problème rencontré lors de la réalisation d'un tel dispositif transducteur à matériau piézoélectrique de structure cristalline pérovskite et qui 5 comporte des électrodes interdigitées disposées sur une seule face de la couche piézoélectrique est l'absence de couche de métallique, par exemple de platine, entre la couche piézoélectrique et le substrat ou la membrane de silicium ou de nitrure de silicium, rendant la croissance du matériau piézoélectrique sur le substrat ou la membrane très compliquée. 10 EXPOSÉ DE L'INVENTION Un but de la présente invention est de proposer un dispositif transducteur à matériau piézoélectrique de structure cristalline pérovskite dont la structure permet, lors de sa réalisation, d'éviter les décollements pouvant survenir sous le matériau piézoélectrique lors de sa réalisation, et cela sans la présence d'une couche de 15 5i02 sous le matériau piézoélectrique, et résolvant également les problèmes de réalisation du matériau piézoélectrique rencontrés lorsque les électrodes du dispositif ne sont disposées que sur une seule face de la couche piézoélectrique. Un but de la présente invention est également de proposer un procédé de réalisation d'un tel dispositif transducteur piézoélectrique résolvant les problèmes mentionnés ci-dessus. 20 Pour cela, il est proposé un dispositif transducteur piézoélectrique, comportant au moins : - une membrane comprenant au moins une couche de silicium et/ou de nitrure de silicium ; - une couche piézoélectrique comprenant au moins un matériau 25 piézoélectrique à structure cristalline pérovskite et disposée sur la membrane ; - des première et deuxième électrodes en contact électriquement avec la couche piézoélectrique ; et dans lequel la couche piézoélectrique est en contact direct avec la couche de silicium et/ou de nitrure de silicium de la membrane, ou dans lequel la couche 3 piézoélectrique est en contact avec la couche de silicium et/ou de nitrure de silicium de la membrane uniquement par l'intermédiaire d'une ou plusieurs couches électriquement conductrices. Avec une telle structure, le dispositif transducteur piézoélectrique peut 5 donc être réalisé en formant la couche piézoélectrique non pas sur la couche de silicium et/ou de nitrure de silicium de la membrane, mais sur un substrat temporaire. La couche piézoélectrique peut donc être transférée sur le substrat final après avoir subi un ou plusieurs recuits de cristallisation, ce qui n'endommage pas l'interface formée sous la couche piézoélectrique après son transfert sur le substrat final. Aucune couche de 5i02 10 n'est donc nécessaire entre la couche de silicium et/ou de nitrure de silicium de la membrane et la couche piézoélectrique, sans que cela puisse engendrer des problèmes de décollement de la couche piézoélectrique. L'absence de couche de 5i02 à l'interface entre la membrane et la couche piézoélectrique a également pour conséquence de ne pas ajouter de contrainte 15 compressive à cet endroit de l'empilement réalisé. De plus, la couche piézoélectrique peut être en contact direct avec la couche de silicium et/ou de nitrure de silicium de la membrane, sans couche métallique entre la membrane et la couche piézoélectrique, car étant donné que la couche piézoélectrique peut être réalisée sur un substrat temporaire, une couche métallique 20 servant à la réalisation de la couche piézoélectrique ne se retrouve pas entre la couche piézoélectrique et la membrane. La membrane peut être formée d'au moins une couche de silicium, ou d'au moins une couche de nitrure de silicium, ou d'un empilement d'au moins une couche de silicium et d'au moins une couche de nitrure de silicium. 25 En variante, la membrane peut comporter au moins une couche de 5i02 disposée entre deux couches de silicium et/ou de nitrure de silicium. Dans ce cas, la couche de 5i02 n'est pas en contact direct avec la couche piézoélectrique. Les première et deuxième électrodes sont en contact électriquement avec la couche piézoélectrique, c'est-à-dire sont soit en contact direct avec la couche 4 piézoélectrique, soit en contact avec celle-ci par l'intermédiaire d'une ou plusieurs couches électriquement conductrices. Lorsque la couche piézoélectrique est en contact direct avec la couche de silicium et/ou de nitrure de silicium de la membrane, aucun matériau intermédiaire 5 n'est présent entre la couche piézoélectrique et la couche de silicium et/ou de nitrure de silicium de la membrane. Lorsque la couche piézoélectrique est en contact avec la couche de silicium et/ou de nitrure de silicium de la membrane uniquement par l'intermédiaire d'une ou plusieurs couches électriquement conductrices, cela signifie notamment qu'aucun matériau diélectrique tel que du 5i02 n'est présent entre la membrane et la 10 couche piézoélectrique. Dans un premier mode de réalisation, la première électrode peut être disposée contre (directement ou non, c'est-à-dire avec éventuellement un ou plusieurs matériaux électriquement conducteurs présent entre la première électrode et la couche piézoélectrique) une première face de la couche piézoélectrique, et la deuxième 15 électrode peut être disposée du côté d'une deuxième face de la couche piézoélectrique opposée à la première face de la couche piézoélectrique, entre la couche piézoélectrique et la couche de silicium et/ou de nitrure de silicium de la membrane. Un ou plusieurs matériaux électriquement conducteurs peuvent être présents entre la deuxième électrode et la couche piézoélectrique. 20 Dans un deuxième mode de réalisation, les première et deuxième électrodes peuvent être disposées contre (directement ou non, c'est-à-dire avec éventuellement un ou plusieurs matériaux électriquement conducteurs présents entre les première et deuxième électrodes et la couche piézoélectrique) une première face de la couche piézoélectrique, et la couche de silicium et/ou de nitrure de silicium de la 25 membrane peut être en contact direct avec une deuxième face de la couche piézoélectrique opposée à la première face de la couche piézoélectrique. De manière avantageuse, le matériau piézoélectrique peut être du PZT. Il est également proposé un procédé de réalisation d'un dispositif transducteur piézoélectrique, comportant au moins : 5 - réalisation, sur une face d'un premier substrat, de première et deuxième couches de séparation disposées l'une contre l'autre et telles que la première couche de séparation soit disposée entre le premier substrat et la deuxième couche de séparation ; 5 - réalisation, sur la deuxième couche de séparation, d'au moins une couche piézoélectrique comprenant au moins un matériau piézoélectrique de structure cristalline pérovskite ; - solidarisation de la couche piézoélectrique à un deuxième substrat, formant un empilement de différents matériaux dans lequel la couche piézoélectrique est 10 disposée entre le deuxième substrat et la deuxième couche de séparation, et dans lequel au moins une membrane comprenant au moins une couche de silicium et/ou de nitrure de silicium est disposée entre la couche piézoélectrique et le deuxième substrat telle que la couche piézoélectrique soit en contact direct avec la couche de silicium et/ou de nitrure de silicium de la membrane, ou que la couche piézoélectrique soit en contact avec 15 la couche de silicium et/ou de nitrure de silicium de la membrane uniquement par l'intermédiaire d'une ou plusieurs couches électriquement conductrices ; - séparation mécanique au niveau d'une interface entre les première et deuxième couches de séparation, telle que la première couche de séparation reste solidaire du premier substrat et que la deuxième couche de séparation reste solidaire de 20 la couche piézoélectrique ; comportant en outre, au cours du procédé, la réalisation de première et deuxième électrodes en contact électriquement avec la couche piézoélectrique, et dans lequel les matériaux de l'empilement sont choisis tels que l'interface entre les première et deuxième couches de séparation correspond à celle, 25 parmi toutes les interfaces de l'empilement, ayant la plus faible force d'adhérence, et dans lequel : - l'une des première et deuxième couches de séparation comporte au moins du Si02 et/ou du nitrure de silicium et l'autre des première et deuxième couches de séparation comporte au moins un métal noble, et/ou 6 - le procédé comporte, entre l'étape de réalisation des première et deuxième couches de séparation et l'étape de solidarisation, la mise en oeuvre d'au moins une étape réduisant une force d'adhérence initiale de l'interface entre les première et deuxième couches de séparation. 5 Dans ce procédé, l'interface au niveau de laquelle la séparation mécanique est réalisée peut être définie au préalable par un choix judicieux des matériaux des première et deuxième couches de séparation engendrant naturellement une faible force d'adhérence à cette interface. En utilisant d'un côté un métal noble et de l'autre du Si02 et/ou du nitrure de silicium pour former les première et deuxième couches 10 de séparation, une faible force d'adhérence est obtenue à l'interface de ces deux couches de séparation, sans avoir à mettre en oeuvre d'étape spécifique. Ainsi, après avoir solidarisé la couche piézoélectrique au deuxième substrat, la séparation mécanique réalisée au niveau de l'interface entre les première et deuxième couches de séparation ne dégrade pas les autres couches car c'est l'interface entre les première et deuxième 15 couches de séparation qui présente la plus faible force d'adhérence parmi toutes les interfaces de l'empilement de matériaux obtenu après la solidarisation. L'utilisation d'un métal noble pour former l'une des première et deuxième couches de séparation a pour avantage d'éviter une oxydation de cette couche de séparation au contact de l'autre couche de séparation qui comporte le Si02 et/ou le 20 nitrure de silicium, notamment lorsque des budgets thermiques importants sont atteints au cours du procédé, par exemple à des températures supérieures à environ 450°C, comme c'est le cas lorsque le matériau de structure cristalline pérovskite est cristallisé / densifié . En variante ou en complément de la réalisation des première et 25 deuxième couches de séparation à partir d'un métal noble et de 5i02 et/ou de nitrure de silicium, la force d'adhérence à l'interface entre les première et deuxième couches de séparation peut être réduite en mettant en oeuvre une étape spécifique, comme par exemple la formation de cavités à cette interface. Le métal utilisé pour former l'une des première et deuxième couches de séparation peut correspondre à un métal résistant à l'oxydation. 7 Le procédé de transfert décrit ici peut avantageusement servir à la réalisation de composants formant des transducteurs électromécaniques intégrant des matériaux qui vont permettre de réaliser des fonctions d'actionneur et/ou de capteur. La fonction capteur est obtenue par l'effet piézoélectrique direct (une contrainte mécanique 5 entraîne l'apparition de charges électriques dans le matériau) tandis que la fonction actionneur est obtenue par effet piézoélectrique inverse (dans ce cas une polarisation électrique externe au matériau entraîne une déformation mécanique de ce dernier). De plus, à l'issue de la séparation mécanique à l'interface entre les première et deuxième couches de séparation, le premier substrat n'est pas détruit et 10 peut être réutilisé. Dans l'ensemble du document, le terme « sur)) est utilisé sans distinction de l'orientation dans l'espace de l'élément auquel ce rapporte ce terme. Par exemple, dans la caractéristique « sur une face du premier substrat », cette face du premier substrat n'est pas nécessairement orientée vers le haut mais peut correspondre à 15 une face orientée selon n'importe quelle direction. En outre, la disposition d'un premier élément sur un deuxième élément doit être comprise comme pouvant correspondre à la disposition du premier élément directement contre le deuxième élément, sans aucun élément intermédiaire entre les premier et deuxième éléments, ou bien comme pouvant correspondre à la disposition du premier élément sur le deuxième élément avec un ou 20 plusieurs éléments intermédiaires disposés entre les premier et deuxième éléments. L'expression « toutes les interfaces de l'empilement » désigne toutes les interfaces formées entre deux couches successives (disposées l'une directement contre l'autre) de l'empilement. La couche de séparation comportant du Si02 et/ou du nitrure de silicium 25 peut correspondre à une couche de 5i02 ou de nitrure de silicium, ou à un empilement de Si02 et de nitrure de silicium. Le métal noble correspond à l'un ou plusieurs des matériaux suivants : platine (Pt), or (Au), argent (Ag), rhodium (Rh), osmium (Os), palladium (Pd), ruthénium (Ru), iridium (Ir). 8 Lorsque le métal noble est destiné à être exposé à de forts budgets thermiques, par exemple jusqu'à une température égale à environ 850°C, ce métal noble comporte avantageusement du platine et/ou du palladium. Lorsque le métal noble est destiné à être exposé à des températures moins importantes, comme par exemple des 5 températures inférieures ou égales à environ 400°C, les autres métaux nobles (Au, Ag, Rh, Os, Ru, Ir) peuvent être utilisés pour former cette couche de métal noble. La force d'adhérence de l'interface entre les première et deuxième couches de séparation peut être inférieure ou égale à environ 1,5 J/m2, ou de préférence inférieure ou égale à environ 1 J/m2. A titre d'exemple, la force d'adhérence entre les 10 première et deuxième couches de séparation avec l'une comprenant du 5i02 et l'autre du platine est égale à environ 1 J/m2. La force d'adhérence entre deux couches de matériaux peut être mesurée par la méthode dite d'insertion de lame décrite par exemple dans le document W. P. Mazsara et al., « Bonding of silicon wafers for silicon-on-insulator », Journal of 15 Applied Physics 64, p. 4943, 1988). Le premier substrat peut comporter du semi-conducteur, par exemple du silicium. Le deuxième substrat peut comporter du semi-conducteur, par exemple du silicium. 20 Le procédé peut comporter en outre, entre l'étape de réalisation de la couche piézoélectrique et l'étape de solidarisation de la couche piézoélectrique au deuxième substrat, une étape de réalisation, sur la couche piézoélectrique, d'une première couche de collage comprenant du silicium et/ou du nitrure de silicium, et : - l'étape de solidarisation peut être mise en oeuvre par un collage 25 direct entre la première couche de collage et une deuxième couche de collage comprenant du silicium et/ou du nitrure de silicium et disposée sur le deuxième substrat ; - la réalisation de la membrane peut comporter une étape de réalisation d'une cavité dans le deuxième substrat telle qu'une partie des première et deuxième couches de collage disposée en regard de la cavité forme la membrane. 9 Ainsi, les première et deuxième couches de collage servent à la fois au report des couches du dispositif sur le deuxième substrat et à la formation de la membrane. De plus, le procédé peut comporter en outre, entre l'étape de 5 réalisation de la couche piézoélectrique et l'étape de réalisation de la première couche de collage, une étape de réalisation, sur la couche piézoélectrique, d'au moins une couche métallique configurée pour former la deuxième électrode du dispositif, et dans lequel la première électrode est réalisée sur la couche piézoélectrique après l'étape de séparation mécanique. 10 De manière avantageuse, la deuxième couche de séparation peut comporter le métal noble, et la première électrode peut être réalisée en gravant la deuxième couche de séparation telle qu'au moins une portion restante de la deuxième couche de séparation forme la première électrode. Ainsi, outre son rôle pour l'obtention d'une faible force d'adhérence entre les première et deuxième couches de séparation, 15 cette deuxième couche de séparation peut être conservée, après l'étape de séparation mécanique, pour former la première électrode du dispositif. En variante, la première couche de collage peut être réalisée directement contre la couche piézoélectrique, et les première et deuxième électrodes peuvent être réalisées sur la couche piézoélectrique après l'étape de séparation 20 mécanique. De manière avantageuse, la deuxième couche de séparation peut comporter le métal noble, et les première et deuxième électrodes peuvent être réalisées en gravant la deuxième couche de séparation telle que des portions restantes de la deuxième couche de séparation forment les première et deuxième électrodes ayant un 25 motif de peignes interdigités. Là encore, la deuxième couche de séparation sert à l'obtention d'une faible force d'adhérence entre les première et deuxième couches de séparation, et, après l'étape de séparation mécanique, sert à former la première électrode du dispositif. En outre, la première couche de collage peut comporter une première 30 couche de silicium et/ou de nitrure de silicium et une première couche de Si02 telles que 10 la première couche de silicium et/ou de nitrure de silicium soit disposée entre la première couche de Si02 et la couche piézoélectrique, et la deuxième couche de collage peut comporter une deuxième couche de silicium et/ou de nitrure de silicium et une deuxième couche de Si02 telles que la deuxième couche de silicium et/ou de nitrure de silicium soit 5 disposée entre la deuxième couche de Si02 et le deuxième substrat. En variante, le procédé peut comporter en outre, entre l'étape de réalisation de la couche piézoélectrique et l'étape de solidarisation de la couche piézoélectrique au deuxième substrat, une étape de réalisation, sur la couche piézoélectrique, d'une première couche de collage métallique, et : 10 - l'étape de solidarisation peut être mise en oeuvre par un collage direct ou par thermocompression entre la première couche de collage métallique et une deuxième couche de collage métallique solidarisée au deuxième substrat par l'intermédiaire de la couche de silicium et/ou de nitrure de silicium de la membrane ; - la réalisation de la membrane peut comporter une étape de 15 réalisation d'une cavité dans le deuxième substrat telle qu'une partie de la couche de silicium et/ou de nitrure de silicium disposée en regard de la cavité forme au moins une partie de la membrane ; - les première et deuxième couches de collage métalliques peuvent former ensemble la deuxième électrode du dispositif. 20 De manière avantageuse, la deuxième couche de séparation peut comporter le métal noble, et la première électrode peut être réalisée en gravant la deuxième couche de séparation telle qu'au moins une portion restante de la deuxième couche de séparation forme la première électrode. Avantageusement, le métal noble peut comporter du platine, 25 notamment lorsque la deuxième couche de séparation comportant le métal noble est destinée à former au moins l'une des électrodes du dispositif. Selon un mode de réalisation particulier, le procédé peut être tel que : - le matériau piézoélectrique comporte du plomb ; - la première couche de séparation comporte du Si02; 11 - ladite au moins une étape réduisant la force d'adhérence initiale de l'interface entre les première et deuxième couches de séparation comporte la mise en oeuvre d'au moins un traitement thermique formant, à l'interface entre les première et deuxième couches de séparation, un alliage de plomb et de 5i02 en phase liquide, puis 5 d'un refroidissement formant des cavités à l'interface entre les première et deuxième couches de séparation. De telles cavités contribuent, seules ou en complément des matériaux choisis pour former les première et deuxième couches de séparation, à l'obtention de la faible force d'adhérence à l'interface entre les première et deuxième couches de 10 séparation. BRÈVE DESCRIPTION DES DESSINS La présente invention sera mieux comprise à la lecture de la description d'exemples de réalisation donnés à titre purement indicatif et nullement limitatif en faisant référence aux dessins annexés sur lesquels : 15 - les figures 1 et 2 représentent un dispositif de transduction piézoélectrique selon des premier et deuxième modes de réalisation ; - les figures 3A à 3C représentent les étapes d'un procédé de réalisation du dispositif de transduction piézoélectrique selon le premier mode de réalisation ; 20 - les figures 4A à 4C représentent les étapes d'un procédé de réalisation du dispositif de transduction piézoélectrique selon le deuxième mode de réalisation ; - les figures 5A à 5C représentent les étapes d'un autre procédé de réalisation du dispositif de transduction piézoélectrique selon le premier mode de 25 réalisation. Des parties identiques, similaires ou équivalentes des différentes figures décrites ci-après portent les mêmes références numériques de façon à faciliter le passage d'une figure à l'autre. 12 Les différentes parties représentées sur les figures ne le sont pas nécessairement selon une échelle uniforme, pour rendre les figures plus lisibles. Les différentes possibilités (variantes et modes de réalisation) doivent être comprises comme n'étant pas exclusives les unes des autres et peuvent se combiner 5 entre elles. EXPOSÉ DÉTAILLÉ DE MODES DE RÉALISATION PARTICULIERS Un dispositif 100 de transduction piézoélectrique selon un premier mode de réalisation est décrit ci-dessous en lien avec la figure 1. Le dispositif 100 comporte un substrat 102 servant de support 10 mécanique. Le substrat 102 comporte ici du semi-conducteur, par exemple du silicium. L'épaisseur du substrat 102 est par exemple comprise entre environ 100 [lm et 1 mm. Lors de la réalisation du dispositif 100, le substrat 102 est soumis à une oxydation de ses faces avant et arrière. Cette oxydation forme une première couche d'oxyde 104 (du Si02 dans le cas présent) contre sa face arrière et une deuxième couche 15 d'oxyde 106 (également du Si02 dans le cas présent) contre sa face avant. Chacune des première et deuxième couches d'oxyde 104, 106 a par exemple une épaisseur comprise entre environ 0,5 [lm et 1 1..tm (ici égale à environ 500 nm). La deuxième couche d'oxyde 106 sert notamment, lors de la réalisation du dispositif 100, de couche d'arrêt de gravure lors de la libération de la membrane du dispositif 100 depuis la face arrière du substrat 20 102. Le dispositif 100 comporte également au moins une couche de silicium et/ou de nitrure de silicium disposée sur la deuxième couche d'oxyde 106 et qui forme une membrane 108 du dispositif 100 grâce à une cavité 110 formée à travers les première et deuxième couches d'oxyde 104, 106 et à travers le substrat 102 (la cavité 110 étant 25 gravée lors de la libération de la membrane 108). L'épaisseur de la membrane 108 est par exemple égale à environ 1 tim et par exemple comprise entre environ 10 nm et 20 ttrn. La membrane 108 peut comporter à la fois du silicium et du nitrure de silicium lorsqu'elle est formée d'un empilement de ces matériaux. En variante, il est possible que la membrane 13 108 comporte une couche de 5102 disposée entre deux couches de silicium et/ou de nitrure de silicium. Le dispositif 100 comporte également une électrode, appelée deuxième électrode 112, disposée sur la membrane 108. La deuxième électrode 112 comporte un 5 matériau électriquement conducteur, par exemple du platine et/ou du ruthénium et/ou de l'iridium, du Ru02, de l'Au, du Cu, etc., et une épaisseur qui est par exemple comprise entre environ 1 nm et 500 nm. Dans l'exemple de réalisation décrit ici, la deuxième électrode 112 comporte du platine et a une épaisseur égale à environ 100 nm. Le dispositif 100 comporte également, sur la deuxième électrode 112, 10 une couche d'accroche 114 optionnelle et servant, lors de la réalisation du dispositif 100, à améliorer la qualité de dépôt du matériau électriquement conducteur formant la deuxième électrode 112. La présence ou non de la couche d'accroche 114 est fonction notamment de l'adhérence de la deuxième électrode 112 sur la couche piézoélectrique 116. La couche d'accroche 114 comprend par exemple du ruthénium et/ou du tungstène 15 et/ou du chrome et/ou du titane et/ou du Ti02, et une épaisseur par exemple comprise entre environ 0 nm et 10 nm. Dans l'exemple de réalisation décrit ici, la couche d'accroche 114 comporte du ruthénium et une épaisseur égale à environ 5 nm. Le dispositif 100 comporte également une couche piézoélectrique 116 disposée sur la couche d'accroche 114 (ou sur la deuxième électrode 112 en l'absence de 20 la couche d'accroche 114) et comprenant un matériau piézoélectrique à structure cristalline pérovskite. Ce matériau piézoélectrique correspond par exemple à du PZT (dopé ou non avec du La, du Mn ou du Nb), du KNN (KxNa1_xNb03), du BST (Bax5ri_xTiO3), du BCTZ (Ba(TixZr1_x)03-(BayCa1sy)TiO3), du PMN-PT (PbMg1j3Nb2/303-PbTiO3) ou du NBT-BT (NaxBiaiO3-BaTiO3), et dont l'épaisseur est par exemple comprise entre environ 1 nm et 25 100 'lm et ici égale à environ 500 nm. Lorsque le dispositif 100 correspond à un actionneur, le matériau piézoélectrique de la couche piézoélectrique 116 peut présenter un coefficient piézoélectrique transverse de coefficient d31 le plus élevé possible. C'est le cas du PZT (ou du PZT dopé (La, Mn, Nb)), du KNN, du NBT-BT, ou encore du PMN-PT. Lorsque le 30 dispositif 100 correspond à un capteur, le matériau piézoélectrique de la couche 14 piézoélectrique 116 peut être choisi tel qu'il présente le meilleur compromis entre un fort coefficient piézoélectrique transverse e31 et une faible permittivité diélectrique Er, c'est-à-dire avec la plus grande Figure de Mérite FOM= e31/Er. Enfin, il est possible que le dispositif 100 corresponde à un dispositif formant à la fois un actionneur et un capteur. 5 Enfin, le dispositif 100 comporte une autre électrode, appelée première électrode 118, disposée sur la couche piézoélectrique 116. Comme la deuxième électrode 112, la première électrode 118 comporte un matériau électriquement conducteur, par exemple du platine et/ou du ruthénium et/ou de l'iridium, et une épaisseur qui est par exemple comprise entre environ 1 nm et 500 nm et ici égale à environ 100 nm. Le 10 matériau et/ou l'épaisseur de la première électrode 118 peuvent être similaires au matériau et/ou à l'épaisseur de la deuxième électrode 112. De manière avantageuse, lorsque la couche piézoélectrique 116 est formée (lors de la réalisation du dispositif 100) sur la couche servant à former la première électrode 118, la première électrode 118 comporte du platine afin de faciliter la croissance du matériau piézoélectrique de la 15 couche piézoélectrique 116. Dans ce premier mode de réalisation, les électrodes 112, 118 du dispositif 100 sont disposées chacune d'un côté de la couche piézoélectrique 116. Le dispositif 100 selon ce premier mode de réalisation fonctionne donc en utilisant le coefficient piézoélectrique transverse d31 du matériau piézoélectrique. 20 Dans ce premier mode de réalisation, la couche piézoélectrique 116 est en contact avec la couche de silicium et/ou de nitrure de silicium de la membrane 108 uniquement par l'intermédiaire de couches métalliques qui correspondent ici à la deuxième électrode 112 et à la couche d'accroche 114. Dans ce dispositif 100, l'absence de couche de Si02 entre la couche 25 piézoélectrique 116 et la membrane 108 ne pose pas de problème de décollement du matériau piézoélectrique lors de la réalisation du dispositif 100 car, comme cela est décrit plus loin, au cours du procédé de réalisation du dispositif 100, la couche piézoélectrique 116 n'est pas réalisée à partir de la membrane 108 mais sur un substrat temporaire différent du substrat 102. 15 Le dispositif 100 selon un deuxième mode de réalisation est décrit ci-dessous en lien avec la figure 2. Comme dans le premier mode de réalisation, le dispositif 100 selon ce deuxième mode de réalisation comporte le substrat 102, les première et deuxième 5 couches d'oxyde 104, 106, la membrane 108, la cavité 110 et la couche piézoélectrique 116. Par contre, contrairement au premier mode de réalisation dans lequel les première et deuxième électrodes 112, 118 sont disposées sur les deux faces principales de la couche piézoélectrique 116, le dispositif 100 selon le deuxième mode de 10 réalisation comporte des première et deuxième électrodes 120, 122 disposées sur une seule face de la couche piézoélectrique 116, appelée première face 124. La deuxième face 126 de la couche piézoélectrique 116, opposée à la première face 124, est en contact direct avec la membrane 108. Les première et deuxième électrodes 120, 122 sont ici réalisées selon un motif de peignes interdigités, et sont par exemple issues d'une même 15 couche métallique. Dans ce deuxième mode de réalisation, le dispositif 100 fonctionne en utilisant le coefficient piézoélectrique longitudinal d33 du matériau piézoélectrique. Comme dans le premier mode de réalisation, l'absence de couche de Si02 entre la couche piézoélectrique 116 et la membrane 108 ne pose pas de problème de 20 décollement du matériau de la couche piézoélectrique 116 car, comme cela est décrit plus loin, au cours du procédé de réalisation du dispositif 100, la couche piézoélectrique 116 n'est pas réalisée sur la membrane 108 mais sur un substrat temporaire différent du substrat 102. En outre, l'absence de couche métallique entre la couche piézoélectrique 116 et la membrane 108 n'est pas problématique pour la réalisation du matériau 25 piézoélectrique de la couche 116 puisque la couche piézoélectrique 116 n'est pas réalisée à partir de la membrane 108 mais sur un substrat temporaire sur lequel une couche métallique peut être disposée pour former la couche piézoélectrique 116. Dans ce deuxième mode de réalisation, la couche piézoélectrique 116 est en contact direct avec la couche de silicium et/ou de nitrure de silicium de la 30 membrane 108. 16 En variante, comme dans le premier mode de réalisation, la membrane 108 peut correspondre à une couche de Si02 disposée entre deux couches de silicium et/ou de nitrure de silicium. Un exemple de procédé de réalisation du dispositif 100 selon le premier 5 mode de réalisation est décrit ci-dessous en lien avec les figures 3A à 3C. Comme représenté sur la figure 3A, on réalise tout d'abord sur un substrat temporaire 130, qui correspond ici à un substrat de semi-conducteur comprenant par exemple du silicium, et dont l'épaisseur est par exemple comprise entre environ 100 iim et 1 mm, une interface de faible adhérence destinée à former 10 ultérieurement une interface de séparation pour détacher le substrat temporaire 130 des éléments du dispositif 100. Cette interface de faible force d'adhérence est formée par une première couche de séparation 132 comprenant ici au moins du 5i02 et/ou du nitrure de silicium tel que du SiN et/ou du Si3N4, et une deuxième couche de séparation 134 comprenant au 15 moins un métal noble. L'interface de faible force d'adhérence correspond à l'interface entre ces deux couches de séparation 132, 134, et est obtenue grâce à la nature des matériaux des couches de séparation 132, 134 qui n'adhèrent que faiblement l'un à l'autre. Le matériau de la première couche de séparation 132 peut correspondre 20 avantageusement à du Si02. La première couche de séparation 132 est par exemple réalisée par oxydation thermique de la face supérieure du substrat temporaire 130. L'épaisseur de la première couche de séparation 132 est par exemple comprise entre environ 1 nm et 20 jim, et ici par exemple égale à environ 500 nm. De manière optionnelle, il est possible de mettre en oeuvre une 25 désoxydation de la face arrière du substrat temporaire 130 afin de retirer l'oxyde formé sur la face arrière du substrat temporaire 130 lors de l'étape précédente d'oxydation formant la première couche de séparation 132. Le métal noble de la deuxième couche de séparation 134, par exemple réalisée par un dépôt PVD (dépôt physique en phase vapeur) du métal noble sur la 30 première couche de séparation 132, comporte au moins l'un des éléments suivants : 17 platine, or, argent, rhodium, osmium, palladium, ruthénium, iridium. Du fait que cette deuxième couche de séparation 134 est ici destinée à servir à la réalisation de la première électrode 118 et à servir à la croissance du matériau piézoélectrique de la couche piézoélectrique 116, cette deuxième couche de séparation 134 comporte 5 avantageusement du platine. L'épaisseur de la deuxième couche de séparation 134 est par exemple comprise entre environ 1 nm et 200 nm, et ici par exemple égale à environ 100 nm. La couche piézoélectrique 116 est ensuite réalisée sur la deuxième couche de séparation 134, par exemple par un procédé sol-gel du matériau 10 piézoélectrique, avantageusement du PZT. Un recuit de cristallisation et de densification du matériau piézoélectrique de la couche 116 est notamment mis en oeuvre à ce stade du procédé au cours de la réalisation de la couche piézoélectrique 116. La couche destinée à former la deuxième électrode 112 est ensuite déposée sur la couche piézoélectrique 116. Dans l'exemple de réalisation décrit ici, ce 15 dépôt est précédé d'un dépôt de la couche d'accroche 114 afin de favoriser l'accroche du métal déposé ensuite pour former la deuxième électrode 112. Une première couche de collage 136, correspondant ici à une couche de silicium et/ou de nitrure de silicium, est ensuite réalisée sur la deuxième électrode 112. Dans le procédé de réalisation décrit ici, cette première couche de collage est destinée à 20 assurer le collage des couches réalisées sur le substrat temporaire 130 avec le substrat 102 (substrat receveur) du dispositif 100, mais également à former une partie de la membrane 108. L'épaisseur de la première couche de collage 136 est par exemple comprise entre environ 1 nm et 1 mm, en fonction notamment de l'épaisseur souhaitée pour la membrane 108. Dans l'exemple de réalisation décrit ici, la première couche de 25 collage 136 comporte du silicium et une épaisseur égale à environ 500 nm. La première couche de collage 136 est par exemple réalisée par dépôt PVD. Parallèlement à ces étapes, le substrat 102 est préparé pour recevoir l'empilement de matériaux formé sur le substrat temporaire 130. Les faces avant et arrière du substrat 102 sont par exemple oxydées, formant les première et deuxième 30 couches d'oxyde 104, 106. Une deuxième couche de collage 138, correspondant ici à une 18 couche de silicium et/ou de nitrure de silicium, est déposée sur la deuxième couche d'oxyde 106, et est adaptée pour pouvoir être collée par collage direct avec la première couche de collage 136. Cette deuxième couche de collage 138 est par exemple similaire à la première couche de collage 136, et correspond ici à une couche de silicium d'épaisseur 5 égale à environ 500 nm. Chacune des deux couches de collage 136, 138 a ici des propriétés adaptées à un collage direct : très faible rugosité, matériau adapté, etc. Un collage direct est ensuite réalisé entre les deux couches de collage 136, 138 (figure 3B). Au sein de l'empilement ainsi obtenu, l'interface de faible force 10 d'adhérence formée entre les couches de séparation 132, 134 correspond, parmi toutes les interfaces de l'empilement, à celle qui présente la plus faible force d'adhérence entre deux couches successives de l'empilement. En outre, la couche de silicium obtenue par le collage direct des couches de collage 136, 138 va permettre de former la membrane 108. La deuxième couche d'oxyde 106 sert de couche d'isolation électrique 15 entre le substrat 102 et les autres couches disposées sur la deuxième couche d'oxyde 106. Une séparation mécanique est ensuite réalisée au niveau de l'interface de faible force d'adhérence entre les couches de séparation 132, 134 (figure 3C). Cette séparation mécanique est par exemple réalisée en introduisant une lame entre les deux 20 wafers. La deuxième couche de séparation 134 est ensuite gravée telle qu'au moins une portion restante de cette deuxième couche de séparation 134 forme la première électrode 118. En variante, il est possible de supprimer complètement la deuxième couche de séparation 134, puis de déposer une nouvelle couche électriquement conductrice adaptée à la réalisation de la première électrode 118. 25 Le dispositif 100 est achevé en gravant, depuis la première couche d'oxyde 104 et à travers les couches d'oxyde 104, 106 et le substrat 102, la cavité 110, libérant ainsi la membrane 108. Le dispositif 100 obtenu correspond à celui représenté sur la figure 1. A l'issue de ce procédé de réalisation, le substrat temporaire 130 peut 30 être réutilisé pour réaliser d'autres dispositifs. 19 Dans l'exemple de réalisation décrit ici, la face arrière du substrat 102 est recouverte de la couche d'oxyde 104. En variante, il est possible de supprimer cette couche d'oxyde 104 est réalisant une désoxydation de la face arrière du substrat 102, comme pour le substrat temporaire 130. 5 Dans le procédé décrit en lien avec les figures 3A à 3C, la première couche de séparation 132 comporte du 5102 et/ou du nitrure de silicium et la deuxième couche de séparation 134 comporte le métal noble. Cela est avantageux lorsque le matériau de la deuxième couche de séparation 134 est utilisé ensuite pour la réalisation de la première électrode 118. Selon une variante de réalisation, il est toutefois possible 10 que la première couche de séparation 132 comporte le métal noble et que la deuxième couche de séparation 134 comporte le Si02 et/ou le nitrure de silicium. Dans ce cas, après la séparation mécanique entre les couches de séparation 132, 134, la deuxième couche de séparation 134 est gravée puis une couche électriquement conductrice est déposée et gravée pour réaliser la première électrode 118. 15 Dans le procédé de réalisation précédemment décrit, l'interface de faible force d'adhérence est formée grâce aux propriétés intrinsèques des matériaux des couches de séparation 132, 134, du fait que du Si02 et/ou du nitrure de silicium et un métal noble adhérent peu l'un à l'autre. En variante, il est possible que la faible force d'adhérence de l'interface 20 entre le substrat temporaire 130 et les couches du dispositif 100 à transférer sur le substrat définitif (substrat 102) du dispositif 100 soit obtenue grâce à la mise en oeuvre d'au moins une étape spécifique dégradant volontairement les propriétés d'adhérence de cette interface et réduisant la force d'adhérence à cette interface entre les matériaux des première et deuxième couches de séparation 132, 134. A titre d'exemple, lors du dépôt 25 de la couche piézoélectrique 116 sur la deuxième couche de séparation 134, il est possible de mettre en oeuvre un traitement thermique faisant diffuser des atomes de plomb issus du PZT de la couche piézoélectrique 116 vers le Si02 de la première couche de séparation 132, à travers la deuxième couche de séparation 134 qui comporte par exemple du platine. Avec un tel traitement thermique, par exemple mis en oeuvre à une 30 température supérieure ou égale à environ 700°C, un mélange Si02 + Pb en phase liquide 20 se forme à l'interface entre les première et deuxième couches de séparation 132, 134. Lorsque la température descend, des cavités se créent alors à cette interface, dans la couche formée du mélange de Si02 et de plomb. Ces cavités réduisent l'adhérence entre les couches de séparation 132, 134. 5 Cette dégradation, ou réduction, de la force d'adhérence de l'interface entre les couches de séparation 132, 134 peut donc être réalisée lorsque les propriétés intrinsèques des matériaux utilisés pour ces couches de séparation 132, 134 n'engendrent pas, sans intervention supplémentaire, la formation d'une interface de faible force d'adhérence. Ainsi, d'autres matériaux, comme par exemple du Ti02, du Zr02 ou bien 10 encore du ZnO ou du Ta205, peuvent être utilisés pour former l'une des deux couches de séparation 132, 134. Dans le procédé précédemment décrit, la membrane 108 correspond à une couche de silicium et/ou de nitrure de silicium formée par la solidarisation des deux couches de collage 136, 138 l'une contre l'autre. En variante, il est possible que la 15 première couche de collage 136 corresponde à un empilement d'une première couche de silicium et/ou de nitrure de silicium et d'une première couche de Si02 telles que cette première couche de silicium et/ou de nitrure de silicium soit disposée entre la première couche de Si02 et la couche piézoélectrique 116. La deuxième couche de collage 138 comporte dans ce cas également une deuxième couche de silicium et/ou de nitrure de 20 silicium et une deuxième couche de Si02 telles que la deuxième couche de silicium et/ou de nitrure de silicium soit disposée entre la deuxième couche de Si02 et le deuxième substrat 102. L'étape de solidarisation correspond alors à un collage direct entre les première et deuxième couches de Si02, formant une membrane 108 comprenant une couche de 5i02 disposée entre deux couches de silicium et/ou de nitrure de silicium. 25 Un exemple de procédé de réalisation du dispositif 100 selon le deuxième mode de réalisation est décrit ci-dessous en lien avec les figures 4A à 4C. Comme dans le procédé de réalisation précédemment décrit en lien avec les figures 3A - 3C, les couches 116, 134, 132 sont réalisées sur le substrat donneur 130. [tant donné que les électrodes 120, 122 du dispositif 100 ne seront disposées que 30 sur la première face 124 de la couche piézoélectrique 116, aucune couche d'électrode 21 n'est réalisée sur la couche piézoélectrique 116. La première couche de collage 136 est donc réalisée sur la couche piézoélectrique 116, en contact direct avec elle. Parallèlement à ces étapes, et comme dans le procédé précédemment décrit en lien avec les figures 3A-3C, le substrat 102 est préparé pour recevoir 5 l'empilement de matériaux formé sur le substrat temporaire 130, via la formation des première et deuxième couches d'oxyde 104, 106 et de la deuxième couche de collage 138 (figure 4A). Les couches de collage 136, 138 sont ensuite solidarisées l'une à l'autre par la mise en oeuvre d'un collage direct (figure 4B). 10 Une séparation mécanique est ensuite réalisée au niveau de l'interface de plus faible force d'adhérence, entre les couches de séparation 132, 134, avec la première couche de séparation 132 qui reste solidaire du substrat donneur 130, et la deuxième couche de séparation 134 qui reste solidaire des couches présentes sur le substrat 102 (figure 4C). 15 La deuxième couche de séparation 134 peut ensuite être gravée pour former les première et deuxième électrodes 120, 122 du dispositif 100. Les différentes variantes de mise en oeuvre du procédé de réalisation précédemment décrites pour la réalisation du dispositif 100 selon le premier mode de réalisation peuvent également s'appliquer au procédé de réalisation du dispositif 100 20 selon le deuxième mode de réalisation. Un autre procédé de réalisation du dispositif 100 selon le premier mode de réalisation est décrit ci-dessous en lien avec les figures 5A-5C. Comme dans le procédé de réalisation précédemment décrit en lien avec les figures 3A - 3C, les couches 114, 116, 134, 132 sont réalisées sur le substrat 25 temporaire 130. Dans cet autre mode de réalisation, la deuxième électrode 112 est destinée à être formée par deux couches de collage métalliques 140, 142 solidarisées l'une à l'autre. Une première couche de collage métallique 104 est réalisée sur la couche d'accroche 114. 22 Parallèlement à ces étapes, et comme dans le procédé précédemment décrit en lien avec les figures 3A-3C, le substrat 102 est préparé pour recevoir l'empilement de matériaux formé sur le substrat temporaire 130, via la formation des première et deuxième couches d'oxyde 104, 106. Toutefois, dans cet autre procédé de 5 réalisation, étant donné que les deux couches de collage utilisées pour solidariser le substrat temporaire 130 au substrat définitif 102 sont destinées à former ensemble la deuxième électrode 112 et non la membrane 108, au moins une couche de silicium et/ou de nitrure de silicium configurée pour former la membrane 108 est déposée sur la deuxième couche d'oxyde 106. La deuxième couche de collage métallique 142 est ensuite 10 réalisée sur la membrane 108 (figure 5A). En variante, il est également possible que la deuxième couche de collage métallique 142 soit formée sur une membrane 108 correspondant à une couche de Si02 disposée entre deux couches de silicium et/ou de nitrure de silicium (l'une de ces deux couches de silicium et/ou de nitrure de silicium étant disposée entre la couche de Si02 et le substrat 102, et l'autre des deux couches de 15 silicium et/ou de nitrure de silicium étant disposée entre la couche de Si02 et la deuxième couche de collage métallique 142). Ces couches de collage métalliques 140, 142 correspondent par exemple à des couches comprenant du cuivre et/ou de l'or, et dont l'épaisseur est par exemple comprise entre environ 1 nm et 100 ki.m. Dans l'exemple décrit ici, chacune des couches 20 de collage métalliques 140, 142 comporte de l'or et une épaisseur égale à environ 50 nm. Un collage direct ou par thermocompression est ensuite mis en oeuvre entre les deux couches de collage métalliques 140, 142. Dans le cas d'un collage par thermocompression, celui-ci est par exemple mis en oeuvre à une température comprise entre environ 20°C et 400°C, et par exemple inférieure à environ 150°C, en appliquant 25 une force de compression comprise entre environ 1 kN et 50 kN, et pendant une durée par exemple comprise entre environ 1 min et 30 min. La force et la durée avec lesquelles le collage par thermocompression est mis en oeuvre sont fonction notamment des épaisseurs des couches de collage métalliques 140, 142. Les paramètres de mise en oeuvre de cette thermocompression sont adaptés notamment en fonction des propriétés 30 des couches de collage métalliques 140, 142. 23 Dans la structure obtenue, les couches de collage métalliques 140, 142 forment ensemble la deuxième électrode 112 (figure 513). Une séparation mécanique est ensuite réalisée au niveau de l'interface de plus faible force d'adhérence, entre les couches de séparation 132, 134, avec la 5 première couche de séparation 132 qui reste solidaire du substrat donneur 130, et la deuxième couche de séparation 134 qui reste solidaire des couches présentes sur le substrat 102 (figure 5C). La deuxième couche de séparation 134 peut ensuite est gravée pour former la première électrode 118 du dispositif 100. 10 Les différentes variantes de mise en oeuvre du procédé de réalisation précédemment décrites pour la réalisation du dispositif 100 selon le premier mode de réalisation peuvent également s'appliquer REVENDICATIONS1. Dispositif (100) transducteur piézoélectrique, comportant au moins : - une membrane (108) comprenant au moins une couche de silicium et/ou de nitrure de silicium ; - une couche piézoélectrique (116) comprenant au moins un matériau piézoélectrique à structure cristalline pérovskite et disposée sur la membrane (108); - des première et deuxième électrodes (112, 118, 120, 122) en contact électriquement avec la couche piézoélectrique (116); et dans lequel la couche piézoélectrique (116) est en contact direct avec la couche de silicium et/ou de nitrure de silicium de la membrane (108), ou dans lequel la couche piézoélectrique (116) est en contact avec la couche de silicium et/ou de nitrure de silicium de la membrane (108) uniquement par l'intermédiaire d'une ou plusieurs couches métalliques. 2. Dispositif (100) transducteur piézoélectrique selon la revendication 1, dans lequel la première électrode (118) est disposée contre une première face (124) de la couche piézoélectrique (116), et dans lequel la deuxième électrode (112) est disposée du côté d'une deuxième face (126) de la couche piézoélectrique (116) opposée à la première face (124) de la couche piézoélectrique (116), entre la couche piézoélectrique (116) et la couche de silicium et/ou de nitrure de silicium de la membrane (108). 3. Dispositif (100) transducteur piézoélectrique selon la revendication 1, dans lequel les première et deuxième électrodes (120, 122) sont disposées contre une première face (124) de la couche piézoélectrique (116), et dans lequel la couche de silicium et/ou de nitrure de silicium de la membrane (108) est en contact direct avec une deuxième face (126) de la couche piézoélectrique (116) opposée à la première face (124) de la couche piézoélectrique (116). 25 4. Dispositif (100) de transduction piézoélectrique selon l'une des revendications précédentes, dans lequel le matériau piézoélectrique est du PZT. 5 5. Dispositif (100) de transduction piézoélectrique selon l'une des revendications précédentes, dans lequel la membrane (108) comporte au moins une couche de 5i02 disposée entre deux couches de silicium et/ou de nitrure de silicium. 6. Procédé de réalisation d'un dispositif (100) transducteur 10 piézoélectrique, comportant au moins : - réalisation, sur une face d'un premier substrat (130), de première et deuxième couches de séparation (132, 134) disposées l'une contre l'autre et telles que la première couche de séparation (132) soit disposée entre le premier substrat (130) et la deuxième couche de séparation (134); 15 - réalisation, sur la deuxième couche de séparation (134), d'au moins une couche piézoélectrique (116) comprenant au moins un matériau piézoélectrique de structure cristalline pérovskite ; - solidarisation de la couche piézoélectrique (116) à un deuxième substrat (102), formant un empilement de différents matériaux dans lequel la couche 20 piézoélectrique (116) est disposée entre le deuxième substrat (102) et la deuxième couche de séparation (134), et dans lequel au moins une membrane (108) comprenant au moins une couche de silicium et/ou de nitrure de silicium est disposée entre la couche piézoélectrique (116) et le deuxième substrat (102) telle que la couche piézoélectrique (116) soit en contact direct avec la couche de silicium et/ou de nitrure de silicium de la 25 membrane (108), ou que la couche piézoélectrique (116) soit en contact avec la couche de silicium et/ou de nitrure de silicium de la membrane (108) uniquement par l'intermédiaire d'une ou plusieurs couches électriquement conductrices ; - séparation mécanique au niveau d'une interface entre les première et deuxième couches de séparation (132, 134), telle que la première couche de 26 séparation (132) reste solidaire du premier substrat (130) et que la deuxième couche de séparation (134) reste solidaire de la couche piézoélectrique (116) ; comportant en outre, au cours du procédé, la réalisation de première et deuxième électrodes (112, 118, 120, 122) en contact électriquement avec la couche 5 piézoélectrique (116), et dans lequel les matériaux de l'empilement sont choisis tels que l'interface entre les première et deuxième couches de séparation (132, 134) correspond à celle, parmi toutes les interfaces de l'empilement, ayant la plus faible force d'adhérence, et dans lequel : 10 - l'une des première et deuxième couches de séparation (132, 134) comporte au moins du Si02 et/ou du nitrure de silicium et l'autre des première et deuxième couches de séparation (132, 134) comporte au moins un métal noble, et/ou - le procédé comporte, entre l'étape de réalisation des première et deuxième couches de séparation (132, 134) et l'étape de solidarisation, la mise en oeuvre 15 d'au moins une étape réduisant une force d'adhérence initiale de l'interface entre les première et deuxième couches de séparation (132, 134). 7. Procédé selon la revendication 6, comportant en outre, entre l'étape de réalisation de la couche piézoélectrique (116) et l'étape de solidarisation de la 20 couche piézoélectrique (116) au deuxième substrat (102), une étape de réalisation, sur la couche piézoélectrique (116), d'une première couche de collage (136) comprenant du silicium et/ou du nitrure de silicium, et dans lequel : - l'étape de solidarisation est mise en oeuvre par un collage direct entre la première couche de collage (136) et une deuxième couche de collage (138) 25 comprenant du silicium et/ou du nitrure de silicium et disposée sur le deuxième substrat (102) ; - la réalisation de la membrane (108) comporte une étape de réalisation d'une cavité (110) dans le deuxième substrat (102) telle qu'une partie des première et deuxième couches de collage (136, 138) disposée en regard de la cavité (110) 30 forme la membrane (108). 27 8. Procédé selon la revendication 7, comportant en outre, entre l'étape de réalisation de la couche piézoélectrique (116) et l'étape de réalisation de la première couche de collage (136), une étape de réalisation, sur la couche piézoélectrique 5 (116), d'au moins une couche métallique configurée pour former la deuxième électrode (112) du dispositif (100), et dans lequel la première électrode (118) est réalisée sur la couche piézoélectrique (116) après l'étape de séparation mécanique. 9. Procédé selon la revendication 8, dans lequel la deuxième couche 10 de séparation (134) comporte le métal noble, et dans lequel la première électrode (118) est réalisée en gravant la deuxième couche de séparation (134) telle qu'au moins une portion restante de la deuxième couche de séparation (134) forme la première électrode (118). 15 10. Procédé selon la revendication 7, dans lequel la première couche de collage (136) est réalisée directement contre la couche piézoélectrique (116), et dans lequel les première et deuxième électrodes (120, 122) sont réalisées sur la couche piézoélectrique (116) après l'étape de séparation mécanique. 20 11. Procédé selon la revendication 10, dans lequel la deuxième couche de séparation (134) comporte le métal noble, et dans lequel les première et deuxième électrodes (120, 122) sont réalisées en gravant la deuxième couche de séparation (134) telle que des portions restantes de la deuxième couche de séparation (134) forment les première et deuxième électrodes (120, 122) ayant un motif de peignes 25 interdigités. 12. Procédé selon l'une des revendications 7 à 11, dans lequel la première couche de collage (136) comporte une première couche de silicium et/ou de nitrure de silicium et une première couche de Si02 telles que la première couche de 30 silicium et/ou de nitrure de silicium soit disposée entre la première couche de Si02 et la 28 couche piézoélectrique (116), et dans lequel la deuxième couche de collage (138) comporte une deuxième couche de silicium et/ou de nitrure de silicium et une deuxième couche de Si02 telles que la deuxième couche de silicium et/ou de nitrure de silicium soit disposée entre la deuxième couche de Si02 et le deuxième substrat (102). 5 13. Procédé selon la revendication 6, comportant en outre, entre l'étape de réalisation de la couche piézoélectrique (116) et l'étape de solidarisation de la couche piézoélectrique (116) au deuxième substrat (102), une étape de réalisation, sur la couche piézoélectrique (116), d'une première couche de collage métallique (140), et dans lequel : 10 - l'étape de solidarisation est mise en oeuvre par un collage direct ou par thermocompression entre la première couche de collage métallique (140) et une deuxième couche de collage métallique (142) solidarisée au deuxième substrat (102) par l'intermédiaire de la couche de silicium et/ou de nitrure de silicium de la membrane (108) ; 15 - la réalisation de la membrane (108) comporte une étape de réalisation d'une cavité (110) dans le deuxième substrat (102) telle qu'une partie de la couche de silicium et/ou de nitrure de silicium disposée en regard de la cavité (110) forme au moins une partie de la membrane (108); - les première et deuxième couches de collage métalliques (140, 142) 20 forment ensemble la deuxième électrode (112) du dispositif (100). 14. Procédé selon la revendication 13, dans lequel la deuxième couche de séparation (134) comporte le métal noble, et dans lequel la première électrode (118) est réalisée en gravant la deuxième couche de séparation (134) telle qu'au moins 25 une portion restante de la deuxième couche de séparation (134) forme la première électrode (118). 15. Procédé selon l'une des revendications 13 et 14, dans lequel la membrane (108) comporte au moins une couche de Si02 disposée entre deux couches de 30 silicium et/ou de nitrure de silicium. 29 16. Procédé selon l'une des revendications 6 à 15, dans lequel le métal noble comporte du platine. 5 17. Procédé selon l'une des revendications 6 à 16, dans lequel : - le matériau piézoélectrique comporte du plomb ; - la première couche de séparation (132) comporte du Si02; - ladite au moins une étape réduisant la force d'adhérence initiale de l'interface entre les première et deuxième couches de séparation (132, 134) comporte la 10 mise en oeuvre d'au moins un traitement thermique formant, à l'interface entre les première et deuxième couches de séparation (132, 134), un alliage de plomb et de Si02 en phase liquide, puis d'un refroidissement formant des cavités à l'interface entre les première et deuxième couches de séparation (132, 134).